(57)【要約】      （修正有）【課題】エンボス加工により形成された凹凸部が平坦化しないような表示用貼付けシートを提供する。【解決手段】透明の軟質シート層５の表面に透明なハードコート層６が形成され、且つ該ハードコート層側からエンボス加工が施され凹凸部Ｈが形成されている表示用貼付けシート。軟質シート層５の裏面に表示模様印刷層４が形成され、該表示模様印刷層上には粘着剤層３が形成されており、該粘着剤層に離型紙２が付与されている。また、軟質シート層は、例えばポリウレタン樹脂であり、ハードコート層は、フッ素樹脂よりなる。【選択図】図２
2007047511.tif 000002
【特許請求の範囲】
【請求項１】
透明の軟質シート層の表面に透明なハードコート層が形成され、且つ該ハードコート層側からエンボス加工が施され凹凸部が形成されていることを特徴とする表示用貼付けシート。
【請求項２】
軟質シート層は、ポリウレタン樹脂よりなることを特徴とする請求項１に記載の表示用貼付けシート。
【請求項３】
ハードコート層は、フッ素樹脂よりなることを特徴とする請求項１に記載の表示用貼付けシート。
【請求項４】
軟質シート層の裏面に表示模様印刷層が形成され、該表示模様印刷層上には粘着剤層が形成されたことを特徴とする請求項１に記載の表示用貼付けシート。
【請求項５】
表示模様印刷層は、模様を表示するための印刷層と該印刷層を明確化するための酸化チタン微粒子を含有した白色系層であることを特徴とする請求項４に記載の表示用貼付けシート。
【請求項６】
粘着剤層に離型紙が付与されたことを特徴とする請求項４に記載の表示用貼付けシート。
【請求項７】
粘着剤層が、ウレタン系の粘着剤で形成されたことを特徴とする請求項４に記載の表示用貼付けシート。
【請求項８】
離型紙が突起ラインを有し、該突起ラインによって粘着剤層にエアー抜き溝が形成されていることを特徴とする請求項６記載の表示用貼付けシート。
【請求項９】
ハードコート層により軟質シート層の凹凸部が保形されていることを特徴とする請求項１記載の表示用貼付けシート。
【発明の詳細な説明】
【技術分野】
【０００１】
本発明は、屋内又は屋外の交通標識や説明標識等の案内表示に用いられる表示用貼付けシートに関する。
より詳しくは、エンボス加工が施され凹凸部が十分保形されて耐久性があり全体が可撓性を有する表示用貼付けシートに関する。
【背景技術】
【０００２】
従来、表示用貼付けシートは、例えば、観光案内標識、交通標識、道路標識等、種々のものに対して用いられている。
表示用貼付けシートは、一般に、ポリ塩化ビニル系樹脂シートを基材層とし、該基材層に印刷により着色が施され、粘着剤層や剥離紙が積層されているものが多い。
そして、使用時には、剥離紙を剥離して粘着剤層の粘着力によってシートを必要となる箇所に貼り付けるものである。
【０００３】
しかし、ポリ塩化ビニル系樹脂シートを用いた場合、シートが効用を終えた後、そのシートを焼却廃棄する際に、ダイオキシンや塩化水素ガスが発生するという問題があった。
この問題を回避するためには、ポリ塩化ビニル系樹脂シートを高温で焼却する必要があるが、そのためには簡単な焼却設備では処理できず、また高温化を図ると焼却設備の耐久性が低下するという短所がある。
そこで、近年、簡易な焼却設備で処理できる環境に優しい表示用貼付けシートが要求されている。
【０００４】
そのため、例えば、ポリオレフィン系樹脂シートを基材層とする表示用貼付けシートが上市されている（特許文献１参照）。
しかし、ポリオレフィン系樹脂シートは、一般にポリ塩化ビニル系樹脂シートに比べ柔軟性がなく、三次元曲面への施工性が悪いという問題がある。
このような欠点がないシートとしては、ポリ塩化ビニルより可撓性に富んだポリウレタン樹脂やポリシリコーン樹脂等を用いたシートがある。
【０００５】
【特許文献１】特開平８−１５７７８０号公報
【発明の開示】
【発明が解決しようとする課題】
【０００６】
しかしながら、上述したように、表示用貼付けシートの材質にポリウレタン樹脂やポリシリコーン樹脂等を適用した場合、これらの樹脂は比較的柔軟な材質であるため、例えばシートにエンボス加工を施し滑り止め用の凹凸部を形成した場合、該凹凸部が元の形状に戻って平坦化し易くなる（図１４参照）。
そのため滑り止め作用が悪くなったりして本来の機能を発揮できない。
【０００７】
本発明は、以上のような背景を元になされたものである。
すなわち、本発明は、エンボス加工により形成された凹凸部が平坦化しないような表示用貼付けシートを提供することを目的とする。
【課題を解決するための手段】
【０００８】
かくして、本発明者は、このような問題点に対して鋭意研究を重ねた結果、ハードコート層を形成した軟質シート層をエンボス加工することで、凹凸部の保形性が高まることを見出し、この知見に基づいて本発明を完成させたものである。
【０００９】
すなわち、本発明は、（１）、透明の軟質シート層の表面に透明なハードコート層が形成され、且つ該ハードコート層側からエンボス加工が施され凹凸部が形成されている表示用貼付けシートに存する。
【００１０】
すなわち、本発明は、（２）、軟質シート層は、ポリウレタン樹脂よりなる上記（１）に記載の表示用貼付けシートに存する。
【００１１】
すなわち、本発明は、（３）、ハードコート層は、フッ素樹脂よりなる上記（１）に記載の表示用貼付けシートに存する。
【００１２】
すなわち、本発明は、（４）、軟質シート層の裏面に表示模様印刷層が形成され、該表示模様印刷層上には粘着剤層が形成された上記（１）に記載の表示用貼付けシートに存する。
【００１３】
すなわち、本発明は、（５）、表示模様印刷層は、模様を表示するための印刷層と該印刷層を明確化するための酸化チタン微粒子を含有した白色系層である上記（４）に記載の表示用貼付けシートに存する。
【００１４】
すなわち、本発明は、（６）、粘着剤層に離型紙が付与された上記（４）に記載の表示用貼付けシートに存する。
【００１５】
すなわち、本発明は、（７）、粘着剤層が、ウレタン系の粘着剤で形成された上記（４）に記載の表示用貼付けシートに存する。
【００１６】
すなわち、本発明は、（８）、離型紙が突起ラインを有し、該突起ラインによって粘着剤層にエアー抜き溝が形成されている上記（６）記載の表示用貼付けシートに存する。
【００１７】
すなわち、本発明は、（９）、ハードコート層により軟質シート層の凹凸部が保形されている上記（１）記載の表示用貼付けシートに存する。
【００１８】
なお、本発明の目的に添ったものであれば、上記（１）から（９）を適宜組み合わせた構成も採用可能である。
【発明の効果】
【００１９】
本発明によれば、透明の軟質シート層の表面にハードコート層が形成され、且つ該ハードコート層側からエンボス加工が施されて凹凸部（エンボス模様）が形成されているため、エンボス加工した凹凸部が確実に保形される。そのために滑り止め機能を長く維持できて耐久性が向上する。
また、軟質シート層自体は可撓性を有しているので、貼り付け施工時の取扱い性も優れている。
【００２０】
ハードコート層が軟質シート層を保護して可能な限り磨耗等を防止することができる。
【発明を実施するための最良の形態】
【００２１】
以下、本発明を実施するための最良の形態について図面を用いて説明する。
図１は、本発明の表示用貼付けシートを上方から見た図である。
この一実施形態の表示用貼付けシート１は、エンボス加工が施された凹凸部（模様や標識）Ｈを有するものであり、例えば舗装道路や建築物内部の通路の床等に貼り付けられて用いられる。
【００２２】
図２は、この表示用貼付けシート１の断面構造を示した図である。
表示用貼付けシート１の裏面側の層から順番に並べていうと、離型紙２、粘着剤層３、表示模様印刷層４、軟質シート層５、及びハードコート層６とからなる。
更に、表示模様印刷層４は、シート全面に塗布され背景色となる白色層４ａと、矢印模様等を形成する着色層（ここでは黒色層４ｂ）とからなる。
【００２３】
各層の厚さは、例えば、離型紙２が１５０μｍ、粘着剤層３が３００μｍ、白色層４ａが７０μｍ、黒色層４ｂが２５μｍ、軟質シート層５が３００μｍ、及びハードコート層６が５０μｍとされる。
【００２４】
離型紙２の材質は、粘着剤層３に対する剥離性が良好であれば特に限定されない。
離型紙２の材質には、通常、離型処理したプラスチックシートや紙等が用いられる。
離型処理の方法としては、例えば、シリコーン、フッ素系樹脂、ポリオレフィン、メラミン又は電離放射線硬化性樹脂等を塗工する方法が採用される。
【００２５】
粘着剤層３の材質は、アクリル系樹脂等が採用される。
この材質の選択は、貼り付けの対象となるアスファルト、コンクリート、石材、タイル又は木材等の中から選択された床の材質に応じて適宜決定される。
【００２６】
表示模様印刷層４に用いる着色用色剤としては、従来のインクに用いられている有機顔料や無機顔料を用いることができる。
例えば、白色層４ａにはウレタン系樹脂に酸化チタン微粒子を含有させたものを用いることができる。
【００２７】
軟質シート層５の材質には、例えば、ポリウレタン樹脂、ポリシリコーン樹脂又はポリエステルエラストマー等の無色透明樹脂が好ましく、特にポリウレタン樹脂が好ましい。
ポリウレタン樹脂は、伸縮性が大きく、高強度であり、且つ軽量であるという特徴を有している。
軟質シート層５は、透明のものを使うために、シートを表面側から見た場合に、表示模様印刷層４、特に黒色層４ｂが容易に視認できる。
【００２８】
ハードコート層６は、透明のものが採用され、耐磨耗性、防汚染性、対候性及び撥水性等に優れたフッ素樹脂で形成するのが好ましい。
ハードコート層６の硬度は、鉛筆硬度（ＪＩＳ  Ｋ  ５４１０）で２Ｈ以上、とするのが好ましい。
【００２９】
また、通常、フッ素樹脂は無色透明であり表示模様印刷層４の視認性を妨げないので、その点からも好ましい。
【００３０】
次に、表示用貼付けシート１の製造方法について図３のフローチャートを用いて説明する。
先ず、ステップＳ１において、図４に示すように、矢印模様の黒色層４ｂを透明の軟質シート層５（ポリウレタン樹脂層）に印刷する。
印刷方法としては、シルクスクリーン印刷、グラビア印刷、インクジェット印刷等の適宜のものを採用するが、印刷模様の精密さや操作性の観点からシルクスクリーン印刷が好ましい。
【００３１】
次いで、図５に示すように、黒色層４ｂの上を覆うようにして軟質シート層５の全面に白色層４ａを印刷する。
この白色層４ａが印刷された軟質シート層５を反転すると、図６に示すようになる。
【００３２】
図６に示す軟質シート層５は、視る角度によっては反射光の影響が大きいために、ステップＳ２において、艶消し及び後述するエンボス加工の保形性の観点から、軟質シート層５の表面にハードコート層６（フッ素樹脂層）を形成する。
すると、図７に示すように反射光がなくなる（図７参照）。
【００３３】
次いで、ステップＳ３において、エンボス加工を行う。
具体的には、表示模様印刷層４及びハードコート層６が形成された軟質シート層５を、図８に示すように、ハードコート層６が上面側に来るようにして下側金型７Ａの上面に載置する。
そして、このシートの上方からエンボスが形成された上側金型７Ｂを下降させ、図９に示すように、ハードコート層６を介して軟質シート層５に上側金型７Ｂのエンボス模様（凹凸部）Ｈを転写する。
【００３４】
そして、図１０に示すように、上側金型７Ｂを上昇させ、シートを取り出すと、シートは図１１に示すようなエンボス加工による凹凸部Ｈが形成された状態になる。
その後、粘着剤層３が付与された離型紙２を表示模様印刷層４（詳しくは白色層４ａ）に貼り付ける。
そして、最後に、ステップＳ４において、シートを最終的な寸法になるように裁断する。
【００３５】
上述した一実施形態では、エンボス加工により滑り止め用の凹凸部Ｈを形成したので、例えば、滑りやすい雨天時に歩行者が表示用貼付けシート１で滑って転倒するようなことが防止される。
更に、透明の軟質シート層５の表面にハードコート層６を形成したので、耐磨耗性が向上すると共に、エンボス加工による凹凸部Ｈが的確に保形されるため、長期に渡り十分な滑り止め機能を発揮させることが可能である。
また、ハードコート層６により反射光を和らげるために表示模様印刷層４をクリアーに視認できる。
【００３６】
また製造時にハードコート層６の厚みを変えることにより、容易に軟質シート層５の材質の違いによる復元力に対応することができる。
【００３７】
以上、本発明を説明してきたが、本発明は上述した一実施形態にのみ限定されるものではなく、その本質を逸脱しない範囲で、種々の変形が可能であることはいうまでもない。
例えば、上述した一実施形態では、粘着剤層３が平坦に形成された例について説明したが、例えば、図１２に示すように、離型紙２に突起ライン２ａを形成し粘着剤層３に食い込むようにしても良い。
【００３８】
突起ライン２ａが粘着剤層３に食い込んでいるために、離型紙２を剥がすと粘着剤層３に窪みラインが形成されてこれがエアー抜き溝３ａとなる（図１３参照）。
表示用貼付けシート１を所定の場所に貼り付ける時に、粘着剤層３と被貼付け対象面との間の空気を、エアー抜き溝３ａを介して逃がしてやることができるために、施工時、空気溜まりが生じない。
なお、このエアー抜き溝３ａは、平行に多数形成しても良いし、格子状又は梯子状に形成しても良い。
【００３９】
また、エンボス加工により形成された凹凸部Ｈは滑り止めの機能を発揮する場合で説明したが、立体模様を造るものであったり、或いは点字認識用の機能であっても採用可能である。
【図面の簡単な説明】
【００４０】
【図１】図１は、本発明の表示用貼付けシートを上方から見た図である。
【図２】図２は、図１の表示用貼付けシートの断面構造を示す説明図である。
【図３】図３は、図１の表示用貼付けシートの製造方法をフローチャートで示した図である。
【図４】図４は、軟質シート層に黒色層が印刷された状態を示す説明図である。
【図５】図５は、軟質シート層に白色層が印刷された状態を示す説明図である。
【図６】図６は、図５の印刷が施された軟質シート層を裏返した形態を示す説明図である。
【図７】図７は、図６に軟質シート層の表面にハードコート層を形成した状態を示す説明図である。
【図８】図８は、下側金型上に図７のシートを載置した状態を示す説明図である。
【図９】図９は、下側金型と上側金型とにより図７のシートにエンボス加工が施された状態を示す説明図である。
【図１０】図１０は、図９の型抜き状態を示す説明図である。
【図１１】図１１は、エンボス加工が施された後のシートの形態を示す説明図である。
【図１２】図１２は、本発明の表示用貼付けシートの変形例を示す説明図である。
【図１３】図１３は、図１２の表示用貼付けシートから離型紙を取り除いた状態を示す。
【図１４】図１４は、凹凸部の平坦化を説明する図である。
【符号の説明】
【００４１】
１  表示用貼付けシート
２  離型紙
２ａ  突起ライン
３  粘着剤層
３ａ  エアー抜き溝
４  表示模様印刷層
４ａ  白色層
４ｂ  黒色層
５  軟質シート層
６  ハードコート層
７Ａ  下側金型
７Ｂ  上側金型
Ｈ  凹凸部
【図１】
2007047511.tif 000003
【図２】
2007047511.tif 000004
【図３】
2007047511.tif 000005
【図４】
2007047511.tif 000006
【図５】
2007047511.tif 000007
【図６】
2007047511.tif 000008
【図７】
2007047511.tif 000009
【図８】
2007047511.tif 000010
【図９】
2007047511.tif 000011
【図１０】
2007047511.tif 000012
【図１１】
2007047511.tif 000013
【図１２】
2007047511.tif 000014
【図１３】
2007047511.tif 000015
【図１４】
2007047511.tif 000016